КОМПОЗИЦИИ, ОТВЕРЖДАЕМЫЕ ИЗЛУЧЕНИЕМ

1. Композиция, отверждаемая излучением, содержащая по меньшей мере один олигомер, отверждаемый излучением, который содержит ненасыщенные группы с двойными связями, способные к полимеризации, в количестве по меньшей мере 0,3 мэкв/г и соответствует следующей структуре (I):
x
(C)-(B)-(A)-[(B)(C)],
N
G
m
где (A) представляет собой остаток одного или нескольких сложных полиэфиров с гидроксильными функциональными группами, обладающих молекулярной массой M более 900, температурой стеклования T и/или температурой плавления T менее 30°C, которые получают при использовании кислотного компонента, содержащего по меньшей мере 75 мол.% насыщенной алифатической многоосновной кислоты, имеющей от 4 до 14 атомов углерода и, опционально, от 0 до 25 мол.% другой многоосновной кислоты, а также спиртового компонента,
(B) представляет собой остаток одного или нескольких полиизоцианатов,
(C) представляет собой остаток одного или нескольких ненасыщенных соединений с двойными связями, имеющих гидроксильные группы, и x составляет от 0,5 до 10.
2. Композиция, отверждаемая излучением, по п.1, в которой сложный полиэфир с функциональными гидроксильными группами имеет гидроксильное число от 10 до 180 мг KOH/г.
3. Композиция, отверждаемая излучением, по п.1, в которой сложный полиэфир с функциональными гидроксильными группами получен при использовании, в расчете на общее количество кислотного компонента, от 75 до 100 мол.% по меньшей мере одной насыщенной дикарбоновой алифатической кислоты с неразветвленной цепью, имеющей от 4 до 14 атомов углерода, и, опционально от 0 до 25 мол.% по меньшей мере одной другой алифатической, циклоалифатической и/или ароматической поликарбоновой кислоты и, в расчете на общее количество спиртового компонента, от 25 до 100 мол.% по меньшей мере одного алифатического диола с разветвленной цепью и, опционально от 0 до 75 мол.% по меньшей мере одного другого алифатического или циклоалифатического полиола.
4. Композиция, отверждаемая излучением, по п.1, в которой полиизоцианат выбран из алифатических, циклоалифатических и/или ароматических диизоцианатов.
5. Композиция, отверждаемая излучением, по п.1, в которой гидроксильное соединение с ненасыщенной двойной связью выбрано из моногидроксиалкил(мета)акрилатов.
6. Композиция, отверждаемая излучением, по п.1, содержащая по меньшей мере 15 мас.% олигомера, отверждаемого излучением.
7. Композиция, отверждаемая излучением, по п.1, содержащая от 5 до 75 мас.% по меньшей мере одного разбавителя, отверждаемого излучением.
8. Композиция, отверждаемая излучением, по п.7, в которой разбавитель, отверждаемый излучением, представляет собой монофункциональный (мета)акрилат.
9. Применение композиции, отверждаемой излучением, в соответствии с любым из пп.1-8 для нанесения покрытия.
10. Способ изготовления изделия с покрытием, включающий стадию, на которой изделие покрывают композицией, отверждаемой излучением, в соответствии с любым из пп.1-8.
11. Способ по п.10, включающий следующие стадии:
(1) разматывание металлического листа в рулоне;
(2) нанесение на металлический лист покрытия из отверждающейся композиции;
(3) отверждение композиции; и
(4) повторное сматывание металлического листа с нанесенным покрытием в рулон.